Brevet FR2645539A1 — publié le 19901012

POLYMERES A GROUPEMENTS IMIDES FAITS A PARTIR DE DIAMINES ENCOMBREES Dans la demande de brevet français FR-A-2.608.613 on a décrit et revendiqué des polymères & groupements imides, pouvant se trouver sous forme de prépolyxmères thermodurcissables, qui comprennent le produit de réaction, à une température allant de 50 C à 3000C, entre: - (a) un N,N'bis-imide ou une association de plusieurs bis-imides de formule: Y-C -Co Co - C - Y Il N1A-N 1 1 (I) Y - C - CO CO - C - Y dans laquelle: les symboles Y, identiques ou différents, représentent chacun H, CH3 ou Cl; le symbole A représente un radical divalent choisi dans le groupe constitué par les radicaux: cyclohexylène; phénylènes; méthyl-4 phénylène-1,3; méthyl-2 phénylène-1,3; méthyl-5 phénylène-1,3; diéthyl-2,5 méthyl-3 phénylène-1,4; et les radicaux de formule: X X T g X dans laquelle T représente un lien valentiel simple ou un groupement: CH O -CH2-; -C-; -o-; -S-; H C CH3 0 --0 - \. 20- et les symboles X, identiques ou différents, représentent chacun un atome d'hydrogène, un radical méthyle, éthyle ou isopropyle; - (b) une ou plusieurs diamine(s) biprimaire(s) encombrée(s) prise(s) dans le groupe formé par: (i) les espèces répondant à la formule générale: R Z Z RZ \ R3 H2N CH2 NH2 (II) R2 Z Z R4 dans laquelle: les symboles R1, R2, R3 et R4, identiques ou différents, représentent chacun un radical méthyle, éthyle, propyle ou isopropyle; : les symboles Z, identiques ou différents, représentent chacun un atome d'hydogène ou un atome de chlore; (2i) et les espèces répondant A la formule générale: NH2 (III) ($ (R5)3 (III) NH., dans laquelle: les radicaux amino sont en position méta ou para, l'un par rapport à l'autre; les symboles R5, identiques ou différents, représentent chacun un radical méthyle, éthyle, propyle ou isopropyle; (c) éventuellement un ou plusieurs monomère(s) non halogéné(s) autre(s) qu'un bis-imide de formule (I) et comprenant une ou plusieurs double(s) liaison(s) carbone-carbone polymérisable(s); - et (d) éventuellement un composé de type imidazole. Un premier avantage lié à la mise en oeuvre de l'invention conforme & la demande française précitée provient de l'encombrement stérique du réactif aminé (b) qui est responsable d'une réactivité plus faible des constituants du milieu de polymérisation, par comparaison avec ce qui se passe avec les polyamino-bis maléimides issus de diamines non encombrées. Cette réactivité plus faible des constituants du milieu de O polymérisation présente un intérêt particulier non seulement pour la réalisation de pièces faisant appel à une mise en oeuvre d'un prépolymère à l'état fondu, mais encore pour la réalisation de pièces faisant appel à une mise en oeuvre d'un prépolymère sous forme de solution dans un solvant. En effet, la viscosité du prépolymère à l'état fonda ou celle de la solution du prépolymère évolue plus faiblement et cela facilite grandement la mise en oeuvre du prépolymère, notamment dans des applications nécessitant une durée de travail de plusieurs heures. Un second avantage lié à la mise en oeuvre de l'invention conforme à la demande française précitée réside dans le fait que les polymères sont préparés sans prendre des précautions particulières sur le- plan de l'hygiène étant donné que les diamines encombrées (b) employées ne présentent pas les risques de toxicité qui sont attachés en général aux diamines biprimaires aromatiques non encombrées. Il a maintenant été trouvé, et c'est ce qui constitue un premier objet de la présente invention, que l'on peut apporter des améliorations particulières à la technique décrite dans la demande française précitée par l'ajout, dans le milieu de préparation des polymères conformes à cette technique antérieure de deux ingrédients supplémentaires: - l'un consistant dans au moins une diamine biprimaire 2S hétérocyclique choisie dans la famille des guanamines (ou diamino-s-triazines): cette mesure permet d'augmenter la réactivité des constituants (a), (b) et éventuellement (c) du milieu de polymérisation et elle autorise l'acquisition pour les objets moulés ou conformés obtenus de propriétés situées à des valeurs élevées sans avoir besoin de procéder après durcissement du prépolymère à une phase de post-cuisson (ou de recuit) à haute température pendant une durée variant selon la température adoptée d'une dizaine d'heures à plusieurs dizaines d'heures. On constate encore que lesdites valeurs élevées obtenues pour les propriétés sont assez proches (et même peuvent être aussi bonnes), et cela constitue un résultat tout à fait inattendu, des (que les) valeurs optimales obtenues pour ces propriétés quand on opère selon la technique antérieure décrite en absence de guanamine et en réalisant une phase de post-cuisson; - l'autre consistant dans un composé choisi dans le groupe constitué par: une résine époxy chlorée ou bromée; un N,N'-alkylène-bis- tétrahalogénophtalimide; un produit contenant deux radicaux phényle reliés directement par un lien valentiel simple, un groupement divalent ou un atome, dans lequel chaque radical phényle est substitué par un radical (méth)allyloxy et par au moins deux atomes de chlore ou de brome; une résine époxy non halogénée; et un mélange de deux ou de plus de deux des composés précités entre eux; cette mesure permet d'obtenir notamment un faible coefficient d'expansion thermique pour les polymères qui sont ainsi préparés ainsi que, dans le cas o un composé halogéné est utilisé, une excellente résistance à la combustion. Il a encore été trouvé, et c.'est ce qui constitue un autre objet 15. de la présente invention, que le choix des diamines biprimaires encombrées utilisables dans la présente invention peut être élargi à des espèces du type de celles de formule (II) contenant deux radicaux (amino-4) phényle encombrés, mais reliés, cette foie entre eux par un groupement divalent autre que -CH2-. - Plus précisément, la présente invention concerne des polymères à groupements imides qui comprennent le produit de réaction, à une température allant de 50 C à 3000 C, entre: -(a) un N,N'-bis-imide ou une association de plusieurs bis-imides répondant à la formule (I) et aux définitions données ci-avant; -(b) une ou plusieurs diamine(s) biprimaire(s) aromatique(s) encombrée(s); et - éventuellement (c) un ou plusieurs monomère(s) non halogéné(s) autre(s) qu'un bis-imide de formule (I) et comportant une ou plusieurs double(s) liaison(s) carbone-carbone polymérisable(s); et - éventuellement encore (d) un composé de type imidazole, lesdits polymères à groupements imides étant caractérisés par les points suivants: - point 1: le milieu de réaction qui sert à les préparer contient en tant que réactif aminé (b) une ou plusieurs diamine(s) biprimaire(s) encombrée(s) prise(s) dans le groupe formé par: (i) les espèces répondant à la formule générale: R1 z2R Rt Z Z R i 3 06 H2N B Nie2 (IV) R Z Z R 2 R4 dans laquelle: 10. les symboles R1, R2, R3 et R4, identiques ou différents, représentent chacun un radical méthyle, éthyle, propyle ou isopropyle; les symboles Z, identiques ou différents, représentent chacun un atome d'hydogène ou un atome de chlore; le symbole B représente un radical divalent choisi dans le groupe formé par les radicaux: - CH2 -; CH3 CH3 CH3 - - C - et -C - H3 iC / -C- CH3 CH3, CH3, CH,,C3 CIL H3 (2i) et les espèces répondant à la formule générale: NH " RS)3 (III) NH2 dans laquelle: les radicaux amino sont en position méta ou para, l'un par rapport à l'autre; les symboles R5, identiques ou différents, représentent chacun un radical méthyle, éthyle, propyle ou isopropyle; point 2: le milieu de réaction contient en outre deux additifs obligatoires (e) et (f): (e) consistant dans une ou plusieurs guanamine(s) substituée(s) de formule: N N (V) H2N N 2. -10 dans laquelle le symbole R représente: un radical alkyle, linéaire ou ramifié, comportant de 1 à 12 atomes de carbone, comme par exemple un radical méthyle, éthyle, propyle, butyle, pentyle, hexyle, heptyle, octyle, monyle, décyle, undécyle ou dodécyle; un radical alkoxy comportant de 1 à 12 atomes de carbone; un radical phényle éventuellement substitué par 1 à 3 radicaux alkyle ayant de 1 à 3 atomes de carbone; un radical phénylalkyle comportant de 1 à 3 atomes de carbone dans le reste alkyle et dont le noyau benzénique peut éventuellement être substitué par 1 à 3 radicaux alkyle ayant de-l à 3 atomes de carbone; (f) consistant dans un composé choisi dans le groupe formé par: * (fl) une résine époxy chlorée ou bromée; - * (f2) un N,N'-alkylène-bis-tétrahalogénophtalimide de formule: U U U Co Co U N C H2n - N (VI) U U dans laquelle: 30. les symboles U, identiques ou différents, représentent chacun un atome de chlore ou de brome; le radical alkylène -Cn H2n- peut être linéaire ou ramifié; n est un nombre entier égal à 1, 2, 3 ou 4; * (f3) un produit halogéné de formule H ou CH3 H ou CH - CH C- CH - O - V 0 - CH2 - C= CH2 (VII) 2 222 (U) (U) dans laquelle: les symboles U ont la signification donnée ci-avant; le symbole V représente un lien valentiel simple, un radical alkylène -Cn H2n-, linéaire ou ramifié, avec ni étant égal à 1, 2, 3 ou 4 ou un atome d'oxygène; 10. p est un nombre entier égal à 2, 3 ou 4; * (f4) une résine époxy non halogénée; * et (Sf5) un mélange de deux ou de plus de deux des composés (fil) à (f4) précité entre eux. A titre d'exemples spécifiques de guanamines (e) de formule (V), on peut citer en particulier: - la diamino-2,4 méthyl-6 triazine-1,3,5, - la diamino-2,4 éthyl-6 triazine-1,3,5, - la diamino-2,4 butyl-6 triazine-1,3, 5, - la diamino-2,4 nonyl-6 triazine-1,3,5, - la diamino-2,4 undécyl-6 triazine-1,3,5, - - la diamino-2,4 méthoxy-6 triazine-1,3,5, - la diamino-2,4 butoxy-6 triazirne-1,3,5, - la diamino-2,4 phényl-6 triazine-1,3,5, - la diamino-2, 4 benzyl-6 triazine-1,3,5, - la diamino-2,4 (méthyl-4)phényl-6 triazine-1,3,5. Ces guanamines sont des produits connus dont certaines sont disponibles dans le commerce. On utilise de préférence, pour la mise en oeuvre de la présente invention, la diamino-2,4 méthyl-6 triazine-1,3,5, la diamino-2, 4 nonyl-6 triazine-1,3,5, la diamino-2,4 phényl-6 triazine-1,3,5 et leurs mélanges. La quantité de l'additif (e) représente généralement 2 % à 30 % et, de préférence, 4 % à 15 % du poids du mélange bis-imide(s) (a) + diamine(s) (b) + additif (f) + éventuellement réactif (c). Par résine époxy chlorée ou bromée (fil), on entend définir une résine époxy qui possède un poids d'équivalent époxy compris entre 200 et 2000 et qui consiste dans un éther glycidique obtenu en faisant réagir avec de l'épichlorhydrine un dérivé chloré ou bromé sur le (ou les) noyau(x) aromatique(s) issu d'un polyphénol choisi dans le groupe formé par: la famille des bis(hydroxyphényl)alcanes comme le bis(hydroxy-4 phényl)-2,2 propane, le bis(hydroxy-4 phényl) méthane, le bis(hydroxy-4 phényl) méthyl-phérnyl-méthane, les bis(hydroxy-4 phényl)tolyl-méthanes; le résorcinol; l'hydroquinone; le pyrocatéchol; le dihydroxy-4,4' diphényle; et les produits de condensation des phénols précités avec un aldéhyde. L'expression "poids d'équivalent époxy", qui apparait ci-avant, peut étre définie comme étant le poids de résine (en gramme) renfermant une I t fonction époxy - C - C -. O On choisit de préférence une résine époxy chlorée ou bromée possédant un poids d'équivalent époxy compris entre 250 et 500. On utilise tout préférentiellement dans la présente invention une résine époxy (fi) consistant dans une résine appartenant à la famille des éthers glycidiques des bis(hydroxyphényl)alcanes, bromés sur les noyaux aromatiques, dont on a parlé ci-avant à propos de la définition détaillée de la résine (fi). S'agissant du composé (f2) de formule (VI), on choisit de préférence un N, N'-alkylne-bis-tétrabromophtalimide. On utilise tout préférentiellement dans la présente invention le N,N'-éthylène-bis- tétrabromophtalimide. S'agissant du composé (f3) de formule (VIi), on choisit de préférence un bis(allyloxydibromophényl)alcane de formule: Br Br CH = CH - CH _O X C 2 O - 0CH - CH = CH (VIII) 2 r CH2n 2 2 Br Er dans laquelle n est un nombre entier egal à 1, 2 ou 3. On utilise tout préférentiellement dans la présente invention le bis(allyloxy-4 dibromo-3,5 phényl)-2,2 propane. Par résine époxy non halogénée (f4), on entend définir une résine g époxy qui possède un poids d'équivalent époxy compris entre 100 et 1000 et qui cornsiste dans un éther glycidique obtenu en faisant réagir avec de l'épichlorhydrine un polyphénol non chloré ou non bromé sur le (ou les) noyau(x) aromatique(s) choisi dans le groupe des phénols dont on a parlé -05 ci-avant à propos de la définition de la résine (fi). On choisit de préférence une résine époxy non halogénée possédant un poids d'équivalent époxy compris entre 150 et 300. On utilise tout préférentiellement une résine époxy (f4) consistant dans une résine appartenant à la famille des éthers glycidiques des bis(hydroxyphényl)- alcanes, non halogénés sur les noyaux aromatiques, dont on a parlé ciavant à propos de la définition détaillée de la résine (fi). S'agissant des mélanges (Sf5), on choisit de préférence un mélange de deux ou de plus de deux des composés (fi) à (f4) préférés qui ont été mentionnés ci-avant. La quantité de l'additif (f) représente généralement 2 % à 30 % et, de préférence, 3 % à 15 % du poids du mélange bis-imide(s) (a) + diamine(s) (b) + éventuellement réactif (c); On a constaté que la quantité de chlore ou de brome qui peut être apportée dans les polymères selon l'invention par l'additif (f) est de nature à influencer certaines propriétés des polymères durcis obtenus, notamment les propriétés en matière de stabilité thermique et celles en matière d'adhérence des polymères sur des métaux tels que par exemple le cuivre. Dans ce cadre, les meilleurs résultats sont obtenus lorsque cette quantité de chlore ou de brome apportée par l'additif (f), exprimée par le pourcentage en poids de chlore élémentaire ou de brome élémentaire par rapport au poids du mélange global bis-imide(s) (a) + diamine(s) (b) + réactif facultatif (c) + additifs (e) et (f), représente au plus 8; cette quantité de chlore ou de brome se situe de préférence dans - l'intervalle allant de 1 à 6 %. On peut ajuster aisément la quantité de chore ou de brome à la valeur souhaitée en mettant en oeuvre par exemple des résines époxy (fi) ayant une teneur en chlore ou en brome plus ou moins importante ou en partant de mélanges de résines époxy chlorées ou bromées (fl) avec des résines époxy non halogénées (f4) ou encore en partant de mélanges de composés (f2) et/ou (f3) avec des résines époxy non halogénées (f4). A titre d'exemples spécifiques de bis-imides (a) de formule (I) on peut citer en particulier les composés indiqués dans la demande française FR-A2.608.613, c'est-à-dire: - le N,N'-métaphénylène-bis-maléimide, - le N,N'paraphénylène-bis-maléimide, - le N,N'-4,4'-diphénylméthane-bis-maléimide,- - le N,N'-4,4'-diphényléther-bis-maléimide, - le N,N'-4,4'diphénylsulphone-bis-maléimide, - le N,N'-cyclohexylène-1,4-bis-maléimide, - le N,N'-4,4'-diphényl-1,l cyclohexane-bis-maléimide, - le N,N'-4,4'diphényl-2,2 propane-bis-maléimide, - le N,N'-4,4'-triphénylméthane-bismaléimide, - le N,N'-méthyl-2 phénylène-1,3-bis-maléimide, - le N,N'méthyl-4 phénylène-1,3-bis-maléimide, - le N,N'-méthyl-5 phénylène-1,3-bis-maléimide. Ces bis-maléimides peuvent être préparés selon les procédés décrits dans le brevet américain US-A-3.018.290 et le brevet anglais GB-A-1.137.290. On utilise de préférence, pour la mise en oeuvre de la présente invention, le N,N'-4,4'-diphénylméthane-bis-maléimide pris seul ou en mélange avec le N,N'-méthyl-2 phénylène-1,3-bis-maléimide, le N,N'-méthyl-4 phénylène1,3-bis-maléimide et/ou le N,N'-méthyl-5 phénylène-1,3-bis-maléimide. A titre d'exemples spécifiques de diamines encombrées (b) de formules (IV) et (III), on peut citer en particulier: - le diamino-4,4' tétraméthyl-3, 3',5,5' diphénylméthane, - le diamino-4,4' tétraéthyl-3,3',5,5' diphénylméthane, - le diamino-4,4' diméthyl-3,5 diéthyi-3',5' diphénylméthanrie, - le diamino-4,4' diéthyl-3,3' diméthyl-5,5' diphénylméthane, - le diamino-4,4' tétraisopropyl-3,3',5,5' diphénylméthane, - le diamino-4,4' diisopropyl-3,3' diméthyl-5,5' diphénylméthane, - le bis (amino-4 diméthyl-3,S ",î-diméthylbenzyl)-1,4 benzène, - le bis (amino-4 diméthyl-3,5 ","-diméthylbenzyl)-1,3 benzène, le diamino-1,3 diéthyl-2,4 méthyl-6 benzène, - le diamino-1,3 méthyl-2 diéthyl-4,6 benzène. Ces diamines encombrées peuvent être préparées selon les procédés décrits dans le brevet anglais GB-A-852.651 et le brevet américain US-A-3.481.900. On utilise de préférence, pour la mise en oeuvre de la présente invention, le diamino-4,4' tétraméthyl-3,3'5,5' diphénylméthane, le diamino-4,4' tétraéthyl-3,3'5,5' diphénylméthane, le diamino-4,4' diéthyl-3,3' diméthyl-5,5' diphénylméthane et leurs mélanges. Les quantités de N',N-bis-imide(s) (a) et de diamine(s) encombrée(s) (b) sont choisies de façon à ce que le rapport r: nombre de moles de bisimide(s) (a) nombre de moles de diamine(s) (b) se situe généralement dans l'intervalle allant de 1,5/1 à 20/1 et, de préférence, allant de 2/1 à 5/1. Il peut être avantageux dans certains cas de modifier les polymères selon la présente invention par emploi supplémentaire d'un réactif copolymérisable (c) et/ou d'un composé de type imidazole (d). Comme réactif facultatif (c) qui convient bien, on peut citer en particulier les composés indiqués dans la demande française FR-A-2.608. 613, à savoir: (cl) soit un ou plusieurs monomères de formule: -H ou CH. I -' CH -CO O C( il N -"CH2 CH (IX) CH - CO dans laquelle le radical allyloxy ou méthallyloxy est en position ortho, métha ou par par rapport à l'atome de carbone du cycle benzénique relié à l'azote; (c2) soit un composé comprenant: - un mélange d'un monomère de formule: 3O H ou CH CH - CO N C il N CH C 0 CH2 (IX) CH - CO dans laquelle le radical allyloxy ou méthallyloxy est. en position ortho, méta ou para par rapport & l'atome de carbone du cycle benzénique relié à l'azote, - avec: 05. au moins un dérivé monrosubstitué de formule: H ou CH3 CH CG 0 C1 il N \CH CH / CH CO CH2 C-H ou CH H CH2 15. et éventuellement un ou plusieurs dérivé(s) disubstitué(s) de formule: CH II 2 C-H ou CH3 / 20. CH2 H ou CH CH - CO 0 C || > \ \ CH / % CH (X;) - NC2 2 ti CH - CO ' CH2 C-H ou CH I! CH Dans le composé précité servant de réactif (c2), les proportions des divers constituants du mélange des produits de formules (IX), (X) et éventuellement (XI) peuvent varier dans des larges limites. De manière générale, les proportions des constituants sont choisies entre les limites suivantes (exprimant le pourcentage pondérai de chacun des constituants dans le mélange): - au moins 30 %, et de préférence de 50 % à 80 % de N-(méth)allyloxyphénylmaléimide de formule (IX), - de 5 % à 50 % et de préférence de 10 % A 35 % de dérivé(s) mono-(méth)allyl substitué(s) de formule (X), - et de 0 % à 20 % et de préférence de 0 % à 15 % de dérivé(s) di-(méth)allyl substitué(s) de formule (XI), la somme des constituants devant dans chaque cas être égale A 100 % en poids. (c3) soit un ou plusieurs hétérocycle(s) substitué(s). Il doit être entendu que l'on peut utiliser, comme réactif (c), des mélanges (ci + c3) ou (c2 + c3). S'agissant du réactif facultatif (cl), il est choisi parmi: - le N(allyloxy-2 phényl)maléimide, - le N-(allyloxy-3 phényl)maléimide, I5 - le N-(allyloxy-4 phényl)maléimide, - le N-(méthallyloxy-2 phényl) maléimide, - le N-(méthallyloxy-3 phényl)maléimide, - le N-(méthallyloxy- 4 phényl)maléimide, - et leurs mélanges. Les maléimides de formule (IX) sont des produits connus qui sont décrits dans la demande de brevet européen EP-A-0.208.634. S'agissant du réactif facultatif (c2), on utilise de préférence comme composé comprenant un mélange de N-(méth)allyloxyphénylmaléimide de formule (IX) avec un ou plusieurs dérivé(s) de substitution (méth) allylé(s) de formule(s) (X) et éventuellement (XI), le produit brut obtenu par mise en oeuvre du procédé décrit dans la demande de brevet européen EP-A-0.274.967. S'agissant du réactif facultatif (c3), il est choisi parmi: les vinylpyridines, la N-vinylpyrrolidone, l'isocyanurate d'allyle, le vinyltétrahydrofuranne, et leurs mélanges. S'agissant de la quantité du réactif facultatif (c), elle représente généralement moins de 60 % et, de préférence, de 2 % à 25 % du poids total des réactifs (a) et (b). Le composé imidazole (d) facultatif répond à la formule générale indiquée dans la demande française FR-A-2.608.613; c'est-à-dire: N R10C c, (XII) os N R7 dans laquelle R7, R8, R9 et R10, identiques ou différents, représentent chacun: un atome d'hydrogène, un radical alkyle ou alcoxy ayant de 1 à 20 atomes de carbone, vinyle, phényle, nitro, R9 pouvant former avec R10 et les atomes de carbone auxquels sont liés ces radicaux un cycle unique comme par exemple un cycle benzénique, R7 pouvant également représenter un groupement carbonyle lié à un deuxième cycle imidazole. Comme exemples spécifiques de composés imidazole (d), on peut citer en particulier: l'imidazole ou glyoxaline, le méthyl-1 imidazole, le méthyl2 imidazole, le diméthyl-1,2 imidazole, le vinyl-1 imidazole, le vinyl-1 méthyl-2 imidazole, le benzimidazole, le carbonyldiimidazole. - Le composé imidazole facultatif (d) est utilisé en quantités catalytiques. Selon la nature du composé imidazole et selon la-vitesse de polymérisation souhaitée au stade de la mise en oeuvre, on utilise le composé imidazole à un taux se situant dans l'intervalle allant généralement de 0,005 à 1 % en poids par rapport à l'ensemble des réactifs (a) + (b) + éventuellement (c) et, de préférence, allant de 0,01 à 0,5 %. Il doit être bien entendu que les propositions des constituants du milieu de préparation des polymères conformes à la présente invention, qui sont généralement utilisées, sont choisies dans les intervalles mentionnés ciavant dans le présent -mémoire de manière à ce que, en définitive, le nombre total de doubles liaisons carbone-carbone capportées par (a) + éventuellement (c) + éventuellement (f3)] et le cas échéant de groupes époxy Capportés par ( groupes amino [apportés par (b) + (e)]. Divers adjuvants peuvent être incorporés à divers moments dans les polymères selon l'invention. Ces adjuvants, habituellement utilisés et bien connu de l'homme de l'art, peuvent être par exemple des stabilisants ou des inhibiteurs de dégradation, des lubrifiants ou des agents de démoulage, des colorants ou des pigments, des charges pulvérulentes ou en particules comme des silicates, des carbonates, le kaolin, la craie, le quartz pulvérisé, le mica ou des microbilles de verre. On peut aussi incorporer des adjuvants modifiant la structure physique du produit obtenu -05 comme par exemple des agents porogènes ou des agents de renforcement fibreux tels que notamment des fibrilles de carbone, de polyimide, de polyamides aromatiques, des whiskers. Les polymères selon l'invention peuvent être préparés par chauffage direct du ou des bis-imide(s) (a), du réactif aminé (b) et des additifs (e) et (f), en présence éventuellement du réactif (c) et/ou du composé imidazole (d), au moins jusqu'à l'obtention d'un mélange liquide homogène. La température peut varier en fonction de l'état physique des composés en présence mais elle se situe généralement entre 50 C et 300 C. Il est avantageux d'amener et de maintenir les composés de départ dans un état de mélange intime avant et pendant le chauffage à l'aide par exemple d'une bonne agitation. Quand on utilise le réactif (c) et/ou le composé imidazole (d), ilfs) est(sont) de préférence ajouté(s) dans le mélange réactionnel bien agité après avoir réalisé la fusion du mélange (a) + (b) + (e) + (f). Lorsque le composé (d) est particulièrement actif, pour éviter son encapsulation dans le réseau polymère engendré, il est souhaitable de l'ajouter dans un solvant ou diluant compatible avec le milieu réactionnel; on a trouvé qu'il pouvait être intéressant d'utiliser comme solvant ou diluant un des liquides organiques polaires dont on parle ci-après. La préparation des polymères selon l'invention peut aussi être effectuée par chauffage du mélange des réactifs en présence de quantités variables d'un diluant organique qui est liquide dans une partie au moins de l'intervalle 50oC-250OC. Parmi ces diluants, on peut mentionner en particulier des hydrocarbures aromatiques comme les xylènes et le toluène, des hydrocarbures halogénés comme les chlorobenzènes, des liquides organiques polaires comme le dioxanne, le tétrahydrofuranne, l'oxyde de dibutyle, le diméthylformamide, le diméthylsulfoxyde, la Nméthylpyrrolidone, le diméthylacétamide, la cyclohexanone, le méthylglycol et la méthyl-éthyl-cétone. -Les solutions ou suspensions de polymères peuvent être utilisées telles quelles pour de nombreux emplois; on peut également isoler les polymères, par exemple par filtration, éventuellement après précipitation au moyen d'un diluant organique miscible avec le solvant utilisé. Il doit être compris que les propriétés des polymères selon l'invention peuvent varier dans une large mesure en fonction notamment de la nature exacte des réactifs engagés, des proportions de réactifs choisies et des conditions précises de température adoptées dans l'intervalle précédemment mentionné. En ce qui concerne les polymères obtenus, ceux-ci peuvent être des polymères durcis, insolubles dans les solvants usuels tels que par exemple les liquides organiques polaires cités dans le paragraphe précédent et ne présentant pas de ramollissement notable au- dessous de la température à laquelle ils commencent & se dégrader. Mais ces polymères peuvent également se présenter sous l'aspect de prépolymères (P) solubles dans les solvants organiques polaires tels que par exemple ceux cités ci-avant et présentant un point de ramollissement à une température inférieure à 200 C [en général ce point de ramollissement est compris entre 50 et 150 C].Ces prépolymères peuvent être obtenus en masse en chauffant le mélange des réactifs jusqu'à l'obtention d'un produit homogène ou pâteux à une température généralement située entre 50 et 180 C pendant une durée qui peut aller de quelques minutes à quelques heures, cette durée étant d'autant plus brève que la température adoptée est plus élevée. Avant de soumettre le mélange des réactifs au chauffage, il est avantageux là aussi d'en effectuer par agitation un mélange intime préalable. Il existe là aussi une méthode préférée de mise en oeuvre duréactif (c) et/ou du composé imidazole (d) facultatif et il s'agit de celle indiquée ci-avant à propos de la préparation directe de polymères durcis. La préparation des prépolymères peut également être effectuée en présence de quantités variables d'un diluant qui est liquide dans une partie au moins de l'intervalle 500-i80 C. Dans ce contexte on.peut avantageusement utiliser comme diluant les liquides organiques polaires dont on a parlé ci-avant. Les prépolymères (P) peuvent être utilisés à l'état de masse liquide, une simple coulée à chaud suffisant pour la mise en forme et la réalisation d'objets moulés. On peut aussi, après refroidissement et broyage, les utiliser sous la forme de poudres qui se prêtent remarquablement aux opérations de moulage par compression, éventuellement en présence de charges à l'état de poudres, de sphères, de granules, de fibres ou de paillettes. Sous la forme de suspensions ou de solutions, les prépolyméres (P) peuvent être utilisés pour la réalisation de revêtements O et d'articles intermédiaires préimprégnés dont l'armature peut être constituée par des matières fibreuses à base de silicate ou d'oxyde d'aluminium ou de zirconium, de carbone, de graphite, de bore, d'amiante ou de verre. On peut encore utiliser ces prépolymères (P) pour la réalisation de matériaux cellulaires après incorporation d'un agent porogène tel que par exemple l'azodicarbonamide. Dans un second stade, les prépolymères (P) peuvent être durcis par chauffage jusqu'à des températures de l'ordre de 300 C, généralement comprises entre 150 et 300 C; une mise en forme complémentaire peut être effectuée pendant le durcissement, éventuellement sous vide ou sous une pression super-atmosphérique, ces opérations pouvant également être consécutives. Conformément à un mode de réalisation préféré de la présente invention, on opère en deux stades, le premier stade consistant à chauffer le mélange des réactifs entre 50 et 180 C pour former un prépolymère (P), le second stade consistant à durcir le prépolymère (P), après lui avoir donné la forme désirée, par chauffage jusqu'à des températures de l'ordre de 300 C, généralement comprises entre 1500 C et 3000C. Conformément à un autre mode de réalisation préféré de la présente invention, on opère en deux stades, mais en utilisant dans le premier stade un procédé de préparation en continu du prépolymère (P) consistant à introduire isolément dans un malaxeur à vis extrudeuse: - d'une part le bis-imide (a) à l'état solide divisé, et - d'autre part le groupe des réactifs constitué par le réactif aminé (b) et l'additif (e) à l'état solide, liquide ou fondu et l'additif (f) à l'état liquide, avec au besoin le réactif (c) à l'état liquide et/ou le composé imidazole (d) à l'état solide ou en solution, les différents réactifs de ce groupe pouvant eux-mêmes être introduits de leur côté ensemble ou séparément, en présence éventuellement d'un diluant qui est liquide dans une partie au moins de l'intervalle 50 - 180 C. Par l'expression "malaxeur à vis extrudeuse", on entend désigner la un appareil qui ne présente pas de zone morte lors de la progression de la:- matière. Des appareils de ce genre qui peuvent comporter une ou plusieurs vis sont décrits darns l'ouvrage de E.G. FISHER-Extrusion of Plastics (Interscience Publisher 1964) pages 104 à 108. Ces malaxeurs peuvent comporter deux vis sans fin s'engrenant intimement l'une dans l'autre et tournant dans le même sens; un appareil de ce type équipé plus particulièrement pour la préparation de téréphtalates alcalins est décrit dans le brevet français FR-A-1.462.935. Une autre variété de malaxeurs utilisables est constituée par les appareils comportant une vis sans fin à filetage interrompu effectuant simultanément un mouvement de rotation et un mouvement oscillatoire dans la direction de l'axe, logée dans une enveloppe comportant des dents qui coopèrent avec les ailettes interrompues de la vis. Des appareils de ce type sont décrits dans les brevets français FR-A-1.184.392, 1.184.393, 1.307.106 et 1.369.283. Les polymères selon l'invention intéressent les domaines de l'industrie qui requièrent des matériaux doués de bonnes propriétés mécaniques et électriques ainsi que d'une grande inertie chimique à des températures de 200 à 3001C. A titre d'exemples, ils conviennent pour la fabrication d'isolants en plaques ou tubulaires pour transformateurs électriques, de supports de circuits imprimés, etc... Les articles préimprégnés sont utilisables pour la réalisation des pièces ayant des formes et des fonctions variées dans de nombreuses industries comme par exemple dans les industries électriques et électroniques. Ces pièces, appelées statifiés, qui peuvent être des pièces de révolution sont obtenues par placage de plusieurs couches de préimprégnés sur une forme ou un support. On peut utiliser aussi les préimprégnés comme renforts ou comme moyen de réparation de pièces détériorées. Les exemples suivants sont donnés à titre illustratif mais non limitatif. EXEMPLE: Dans un réacteur en verre muni d'un agitateur de type ancre, on introduit à température ambiante: - 77,5 g (0,216 mole) de N,N'-4,4'diphénylméthiane-bis-maléimide, et - 14,5 g (0,047 mole) de diamino-4,4' tétraéthyl-3,3',5,5' diphénylméthane, - 8 g (0,043 mole) de diamino-2,4 phényl-6 triazine-1,3,5 (ou benzoguanamine), et - 10 g d'une résine époxy bromée résultant de la condensation de bisphénol A tétrabromé et d'épichlorhydrine; elle possède un taux de brome élementaire de l'ordre de 50 % en poids et un poids d'équivalent époxy de 450; elle est disponible dans le commerce sous la marque déposée QATREX de la Société DOW, type 6410; la quantité de brome apportée par la résine époxy, exprimée par le pourcentage en poids de brome élémentaire par rapport au poids de l'ensemble bis-imide + diamine + monomère copolymérisable (Nvinylpyrrolidone: cf. ci-après) + guanamine + résine époxy, est égale à 4, 2 %. Cette résine est introduite dans le réacteur sous forme de solution dans 10 g de cyclohexanone. On plonge le réacteur dans un bain d'huile préchauffé à 1601C et le mélange est agité jusqu'à fusion complète des ingrédients engagés et obtention d'une masse homogène. La durée de cette étape est de 5 minutes. Le mélange fondu ainsi obtenu est refroidi jusqu'à 140 C et onr introduit g de N-vinylpyrrolidone-2, puis on laisse réagir l'ensemble sous agitation pendant 28 minutes. On obtient ainsi un prépolymère présentant un point de ramollissement voisin de 80 C. On appelle point de ramollissement, la température approximative à laquelle une baguette de verre de 6 mm de diamètre peut s'enfoncer facilement de quelques millimètres dans le prépolymère. Ce prépolymère est soluble dans des solvants comme par exemple la N-méthylpyrrolidone, le diméthylformamide et la cyclohexanone. Avec un premier lot de prépolymère préparé comme indiqué ci-avant, on confectionne des préimprégnés et des stratifiés cuivrés à 10 plis (10 couches de préimprégnés). Dans cette optique, on utilise une solution de prépolymère à 50 % en poids dans la N-méthylpyrrolidone pour enduire un tissu de verre fabriqué par la Société PORCHER sous la référence 7628 dont le grammage est de 200 g/m et ayant subi un traitement par du gammaaminopropyltriéthoxysilane (silane A 1100 d'UNION CARBIDE). Le tissu imprégné contient 40 g de prépolymère pour 60 g de tissu; on le sèche en atmosphère ventilée à 160 C pendant 5 minutes. On découpe ensuite 10 carrés (15 x 15 cm) que l'on empile avec une feuille de cuivre de 35 gm d'épaisseur placée sur l'une des faces extérieures de l'empilement et on place l'ensemble entre les plateaux d'une presse dans les conditions suivantes: - - pression: 40.105 Pa, - chauffage des plateaux de la presse: 2 heures à 1900C. On ne réalise pas de post-cuisson et on examine directement l'adhérence du cuivre sur le stratifié à 10 plis préparé: cette adhérence, mesurée au dynamomètre par traction du cuivre à 90 d'angle (selon la norme MIL P 55 617 B avec une vitesse de traction de 55 mm/min), est de l'ordre de 19,0 N/cm. Dans les mêmes conditions, le stratifié cuivré à 10 plis confectionné à partir d'un prépolymère préparé comme indiqué ci-avant mais en absence de benzoguanamine, conduit à une adhérence de l'ordre de 16,0 N/cm; cette valeur peut être remontée à environ 19 N/cm mais à condition de soumettre le stratifié à'10 plis préparé à une post-cuisson à 200 C pendant 16 heures. Avec un second lot de prépolymère, on prépare des préimprégnés à % en poids de prépolymère et des stratifiés comportant 5 plis dans les conditions décrites ci-avant (à noter qu'aucune feuille de cuivre n'est utilisée ici) sans réaliser de post-cuisson. On effectue des mesures de combustibilité à l'aide du test UL 94 vertical (épaisseur des éprouvettes à base de stratifié: 0,8 mm; le taux de résine dans le stratifié est d'environ 40 % en poids; le temps de combustion est donné en seconde après conditionnement de 48 heures, à 230C et sous 50 % d'humidité relative; le classement est établi sur la moyenne de 10 résultats: 5 éprouvettes et 2 tests sur chaque éprouvette) - temps de combustion: 3 s; - classement: VO Sur un troisième lot de prépolymère, on prépare des préimprégnés à 40 % en poids de prépolymère et des stratifiés comportant 22 plis dans les conditions décrites ci-avant (aucune feuille de cuivre n'est utilisée ici aussi) sans réaliser là non plus de post-cuisson. On effectue des mesures de coefficient d'expansion thermique selon l'axe Z des stratifiés (épaisseur des éprouvettes à base de stratifié: 3 mm). Ces mesures sont réalisées par Analyse Thermomécanique (TMA), à l'aide d'un appareil DU PONT modèle 982, avec une vitesse de montée en température de 10 K/min sous - 2645539 atmosphère d'azote. La valeur trouvée pour ce coefficient est de l'ordre de 42.10 m.m.K. Dans les mêmes conditions, le stratifié à 22 plis confectionné à partir d'un prépolymère préparé en absence de benzoguanamine présente un coefficient d'expansion thermique selon l'axe Z de l'ordre de "& -1 -1 o401- os05 60.106 m.m.K; cette valeur peut être abaissée à environ 4.106 m.m 1. K1 mais a-condition de soumettre le stratifié témoin à 22 plis préparé à une post-cuisson à 200 C pendant 16 heures. Par ailleurs, la température de transition vitreuse du polymère durci, qui a été évaluée lors des mesures effecttées par Analyse Thermomécanique, est trouvée égale à 200 C, alors qu'elle est de 150VC en absence de benzoguanamine. REVENDICATIONS 1. - Polymères à groupements imides caractérisés en ce qu'ils comprennent le produit de réaction, à une température allant de 50 C à 300 C, entre: (a) un N,N'-bis-imide ou une assodiation de plusieurs bis-imides de formule Y - C - CO CO - C - Y I N.A.N (I) Y - C - CO Co - C - Y dans laquelle les symboles Y, identiques ou différents, représentent chacun H, CH, ou Cl; le symbole A représente un radical divalent choisi dans le groupe constitué par les radicaux: cyclohexylène; phénylènes; méthyl-4 phénylène-1,3; méthyil-2 phénylène-1, 3; méthyl-5 phénylène-1, 3 diéthyl-2,5 méthyl-3 phénylène-1,4; et les radicaux de formule X X Y/T X X dans laquelle T représente un lien valentiel simple ou un groupement CH.. O -CH2-; -C -; -O-; -S -; H - C- CH3 G i et les symboles X, identiques2 ou difrents, reprsentent chacu un atome et les symboles X, identiques ou différents, représentent chacun un atome d'hydrogène, un radical méthyle, éthyle ou isopropyle; - (b) une ou plusieurs diamine(s) biprimaire(s) encombrée(s); - (c) éventuellement un ou plusieurs monomère(s) non halogéné(s) autre(s) qu'un bis-imide de formule (I) et comprenant une ou plusieurs double(s) liaison(s) carbonecarbone polymérisable(s); - et (d) éventuellement un composé de type imidazole; lesdits polymères à groupements imides étant caractérisés par les points suivants: - point 1: le milieu de réaction qui sert à les préparer contient en tant que réactif aminé (b) une ou plusieurs diamine(s) biprimaire(s) encombrée(s) prise(s) dans le groupe formé par: (i) les espèces répondant à la formule générale: R1 Z Z R3 i5 a s15 H2N B NH2 (IV) R2 R4 dans laquelle: 20. les symboles Ri, R2, R et R4, identiques ou différents, représentent chacun un radical méthyle, éthyle, propyle ou isopropyle; les symboles Z, identiques ou différents, représentent chacun un atome d'hydogène ou un atome de chlore; le symbole B représente un radical divalent choisi dans le groupe formé par les radicaux: - CH2 -; CH3 CH3 CH3 - O - C - et - C -H CH3 CH. CH, C - CH3 (2i) et les espèces répondant la formule générale (2i) et les espèces répondant à la formule générale: N2 z) (IIi) NH2 dans laquelle: les radicaux amino sont en position méta ou para, l'un par rapport à l'autre; les symboles R5, identiques ou différents, représentent chacun un radical méthyle, éthyle, propyle ou isopropyle; - point 2: le milieu de réaction contient en outre deux additifs obligatoires (e) et (f): (e) consistant dans une ou plusieurs guanamine(s) substituée(s) de formule: R6 N N (V) HN N NH dans laquelle le symbole R6 représente: un radical alkyle, linéaire ou ramifié, comportant de 1 à 12 atomes de carbone, comme par exemple un radical méthyle, éthyle, propyle, butyle, pentyle, hexyle, heptyle, octyle, monyle, décyle, undécyle ou dodécyle; un radical alkoxy comportant de 1 a 12 atomes de carbone; un radical phényle éventuellement substitué par 1 à 3 radicaux alkyle ayant de 1 à 3 atomes de carbone; un radical phénylalkyle comportant de 1 à 3 atomes de carbone dans le reste alkyle et dont le noyau benzénique peut éventuellement être substitué par 1-à 3 radicaux alkyle ayant de 1 à 3 atomes de carbone; (f) consistant dans un composé choisi dans le groupe formé par: * (fl) une résine époxy chlorée ou bromée; * (f2) un N,N'-alkylène-bis-tétrahalogénophtalimide de formule * 2645539 U U U - CG Co N -Cn H2n -N (VI) U Co CG U os05 U U dans laquelle: les symboles U, identiques ou différents, représentent chacun un atome de chlore ou de brome; 10. le radical alkylène -C Hn- peut être linéaire ou ramifié; n H2n n est un nombre entier égal & 1, 2, 3 ou 4; * (f3) un produit halogéné de formule: H ou CH. H ou CH. CH2 = C - CH2 - - 0 - CH2 - C(VII) (U) (U) p p dans laquelle: les symboles U ont la signification donnée ci-avant; 20. le symbole V représente un lien valentiel-simple, un radical alkylène -Cn H2n-, linéaire ou ramifié, avec n étant égal & 1, 2, 3 ou 4 ou un atome d'oxygène; p est un nombre entier égal a 2, 3 ou 4; * (f4) une résine époxy non halogénée; * et (úf5) un mélange de deux ou de plus de deux des composés (f1) & (f4) précité entre eux. 2. - Polymères selon la revendication 1, caractérisés en ce que le réactif (a) est pris dans le groupe formé par: - le N,N'-métaphénylènebis-maléimide, - le N,N'-paraphénylène-bis-maléimide, - le N,N'-4,4'diphénylméthane-bis-maléimide, - le N,N'-4,4'-diphényléther-bis-maléimide, - le N,N'-4,4'-diphénylsulphone-bis-maléimide, - le N,N'-cyclohexylène-1, 4-bis-maléimide, - le N,N'-4,4'-diphényl-1,1 cyclohexane-bis-maléimide, le N,N'-4,4'-diphényl-2,2 propane-bis-maléimide, - le N,N'-4,4'triphérnylméthane-bis-maléimide, - le N,N'-méthyl-2 phénylène-1,3-bismaléimide, - le N,N'-méthyl-4 phérnylène-1,3-bis-maléimide, - le N,N'méthyl-5 phénylène-1,3-bis-maléimide, - leurs mélanges. 3. - Polymères selon l'une quelconque des revendications 1 et 2, caractérisés en ce que le réactif (b) est pris dans le groupe formé par: le diamino-4,4' tétraméthyl-3,3',5,5' diphénylméthane, - le diamino-4,4' tétraéthyl-3,3',5,5' diphénylméthane, - le diamino-4,4' diméthyl-3,5 diéthyl-3',5' diphénylméthane, - le diamino-4,4' diéthyl-3,3' diméthyl-5, 5' diphénylméthane, - le diamino-4,4' tétraisopropyl-3,3',5,5' diphénylméthane, - le diamino-4,4' diisopropyl-3,3' diméthyl-5,5' diphénylméthane, - le bis (amino-4 diméthyl-3,5 ",ro-diméthylbenzyl)-1,4 benzène, - le bis (amino-4 diméthyl-3,5 &,&-diméthylbenzyl)-1,3 benzène, le diamino-1,3 diéthyl-2,4 méthyl-6 benzène, - le diamino-1,3 méthyl-2 diéthyl-4,6 benzène, - et leurs mélanges. 4. - Polymères selon l'une quelconque des revendications I à 3, caractérisés en ce que l'additif (e) est pris dans le groupe formé par: la diamino-2,4 méthyl-6 triazine-1,3,5, - la diamino-2,4 éthyl-6 triazine1,3,5, - la diaminro-2,4 butyl-6 triazine-1,3,5, - la diamino-2,4 nonyl-6 triazine-1,3,5, - la diamino-2,4 undécyl-6 triazine-1,3,5, - la diamino-2, 4 méthoxy-6 triazine-1,3,5, - la diamino-2,4 butoxy-6 triazine-1,3,5, - la diamino-2,4 phényl-6 triazine-1,3,5, - la diamino-2,4 benzyl-6 triazine-1,3,5, - la diamino-2,4 (méthyl-4)phényl-6 triazine-1,3,5, - et leurs mélanges. - 5. - Polymères selon l'une quelconque des revendications 1 à 4, caractérisés en ce que l'additif (f) consiste dans un composé choisi dans le groupe formé par: (fúI): une résine époxy chlorée ou bromée qui possède un poids s dd'équivalent époxy compris entre 200 et 2000 et qui consiste dans un éther glycidique obtenu en faisant réagir avec de l'épichlorhydrine un dérivé chloré ou bromé sur le (ou les) noyau(x) aromatique(s) issu d'un polyphénol: choisi dans le groupe formé par: la famille des bis(hydroxyphényl)alcanes comme le bis(hydroxy-4 phényl)-2,2 propane, le bis(hydroxy-4 phényl) méthane, le bis(hydroxy-4 phényl) méthyl-phényl-méthane, les bis(hydroxy-4 phényl)tolyl-méthanes; le résorcinol; l'hydroquinone; le pyrocatéchol; le dihydroxy-4,4'diphényle; et les produits de condensation des phénols précités avec un aldéhyde; * (f2): un N,N'-alkylène-bis-tétrabromophtalimide; * (f3): un bis(allyloxydibromophényl)alcane de formule: Br Br CH2 = CH - CH2 - H2n O - CH2 -CH CH2 (VIII) Br Br dans laquelle n est un nombre entier égal à 1, 2 ou 3; * (f4): une résine époxy non halogénée qui possède un poids d'équivalent époxy compris entre 100 et 1000 et qui consiste dans un éther glycidique obtenu en faisant réagir avec de l'épichlorhydrine un polyphénol non chloré ou non bromé sur le (ou les) noyau(x) aromatique(s) choisi dans le groupe des phénols dont on a parlé ci-avant dans la présente revendication à propos de la définition de la résine (fi); * et (f5) un mélange de deux ou de plus de deux des composés (fi) à (f4) mentionnés ci-avant dans la présente revendication. 6. - Polymères selon l'une quelconque des revendications 1 à 5, caractérisés en ce que les quantités de N',N-bis-imide(s) (a) et de diamine(s) encombrée(s) (b) sont choisies de façon à ce que le rapport r: nombre de moles de bis-imide(s) (a) hombre de moles de diamine(s) (b) se situe dans l'intervalle allant de 1,5/1 à 20/1. os 05. 7. - Polymères selon l'une quelconque des revendications 1 à 6, caractérisés en ce que le réactif facultatif (c), quand il est utilisé, est employé en quantités représentant moins de 60 % du poids, total des réactifs (a) + (b). 8. - Polymères selon l'une quelconque des revendications 1 & 7, caractérisés en ce que le composé imidazole facultatif (d), quand il est utilisé, est employé en quantités se situant dans l'intervalle allant de 0,005 à 1 % en poids par rapport à l'ensemble des réactifs (a) + (b) + éventuellement (c). 9. - Polymères selon l'une quelconque des revendications 1 à 8, caractérisés en ce que la quantité de l'additif (e) représente 2 % à 30 % du poids du mélange bis-imide(s) (a) + diamine(s) (b) + additif (f) + éventuellement réactif (c). 10. - Polymères selon l'une quelconque des revendications i à 9, caractérisés en ce que d'une part la quantité d'additif (f) représente 2 à % du poids du mélange bis-imide(s) (a) + diamine(s) (b) + éventuellement réactif (c), et d'autre part la quantité de chlore ou de brome qui peut être apportée par l'additif (f), exprimée par le pourcentage en poids de chlore élémentaire ou de brome élémentaire par rapport au poids du mélange global bis-imide(s) (a) + diamine(s) (b) + réactif facultatif (c) additifs (e) et (f), représente au plus 8 %. 11. - Polymères selon l'une quelconque des revendications I à 10, caractérisés en ce qu'ils se trouvent sous forme de polymères durcis, insolubles dans les solvants organiques polaires usuels et ne présentant pas de ramollissement notable au-dessous de la température à laquelle ils commencent à se dégrader. 12. - Polymères selon l'une quelconque des revendications 1 à 10, caractérisés en ce qu'ils se trouvent sous forme de prépolymères thermodureissables (P) solubles dans les solvants organiques polaires usuels et présentent un point de ramollissement à une température inférieure à 200 C.